(57)【要約】      （修正有）【課題】乾燥及び湿潤皮膚に対する粘着力に優れ、かつ剥がすときに皮膚を傷つけない適度の粘着力及び凝集力を有し、皮膚への糊残りもない、皮膚用粘着剤組成物、生体電極用粘着剤組成物及び経皮吸収用粘着剤組成物、並びに、それらを用いた皮膚用テープ、生体電極及び経皮吸収製剤を提供することを目的とし、特に、湿潤皮膚に対する良好な粘着性を有する皮膚用粘着剤組成物を提供する。【解決手段】皮膚用粘着剤組成物は、アクリル酸５０〜８８重量％、アクリル酸２−エチルヘキシル８〜４０重量％、及び極性モノマー（アクリル酸を除く）１〜４２重量％よりなる成分のみで構成されるアクリル系共重合体１００重量部と多価アルコール１５０〜６００重量部からなる組成物であり、該組成物が金属キレート架橋剤で後架橋されてなることを特徴とする。【選択図】なし【特許請求の範囲】
【請求項１】
アクリル酸５０〜８８重量％、アクリル酸２−エチルヘキシル８〜４０重量％、及び極性モノマー（アクリル酸を除く）１〜４２重量％よりなる成分のみで構成されるアクリル系共重合体１００重量部と多価アルコール１５０〜６００重量部からなる組成物であり、該組成物が金属キレート架橋剤で後架橋されてなることを特徴とする皮膚用粘着剤組成物。
【請求項２】
前記極性モノマーが、Ｎ−ビニル−２−ピロリドン、酢酸ビニル、アクリル酸メトキシエチル又はアクリル酸２−ヒドロキシエチルより選ばれる少なくとも一種以上であることを特徴とする請求項１記載の皮膚用粘着剤組成物。
【請求項３】
前記多価アルコールが、グリセリン、ジグリセリン、プロピレングリコール、ブチレングリコール、ポリエチレングリコール、及びポリプロピレングリコールよりなる群から選ばれる少なくとも一種以上であることを特徴とする請求項１又は２に記載の皮膚用粘着剤組成物。
【請求項４】
前記金属キレート架橋剤が、アルミニウムアセチルアセトネート、水酸化アルミニウムゲル又はアルミニウムグリシネートより選ばれる少なくとも一種以上であることを特徴とする請求項１〜３のいずれかに記載の皮膚用粘着剤組成物。
【請求項５】
請求項１〜４のいずれかに記載の皮膚用粘着剤組成物１００重量部に、水５〜６０重量部及び無機塩０．５〜３０重量部が添加されてなる生体電極用粘着剤組成物。
【請求項６】
請求項１〜４のいずれかに記載の皮膚用粘着剤組成物中に、薬物又は化粧用皮膚有価物が含有されていることを特徴とする経皮吸収用粘着剤組成物。
【請求項７】
請求項６に記載の経皮吸収用粘着剤組成物１００重量部に、水０．１〜５０重量部が添加されてなる経皮吸収用粘着剤組成物。
【請求項８】
さらに経皮吸収促進剤が添加されてなる請求項７記載の経皮吸収用粘着剤組成物。
【請求項９】
請求項１〜４のいずれかに記載の皮膚用粘着剤組成物よりなる層が、支持体の少なくとも片面に設けられてなる皮膚用テープ。
【請求項１０】
請求項５に記載の生体電極用組成物よりなる層が、支持体の少なくとも片面に設けられてなる生体電極。
【請求項１１】
請求項６〜８のいずれかに記載の経皮吸収用粘着剤組成物よりなる層が、支持体の少なくとも片面に設けられてなる経皮吸収製剤。
【発明の詳細な説明】
【技術分野】
【０００１】  本発明は、乾燥及び湿潤皮膚に対する十分な接着力を有し、皮膚から剥離する際に糊残りのない、皮膚用粘着剤組成物、生体電極用粘着剤組成物及び経皮吸収用粘着剤組成物、並びに、それらを用いた皮膚用テープ、生体電極及び経皮吸収製剤に関する。
【背景技術】
【０００２】  従来から、ガーゼや包帯、カテーテル、輸液チューブなどを人体に固定するために、医療用粘着テープが使用されている。また、心電図測定の際には電導性の医療用テープが使用されている。さらに、種々の経皮吸収製剤が開発、上市されている。
このような皮膚に貼付することを目的とする医療用貼付剤には、皮膚面への良好な接着性を確保するために、一般にゴム系粘着剤やアクリル系粘着剤が用いられている。【０００３】  これらの粘着剤は、通常、乾燥した皮膚面への接着性を確保するように設計されているので、湿潤した皮膚面に対しては充分な接着性を期待することができない。そこで、透湿性の粘着剤を用いたり、吸水性高分子を粘着剤層中に配合したり、微細な貫通孔を基材や粘着剤層に形成して湿分を除去しやすくするなど、湿潤した皮膚面接着を改良する工夫も行われているが、未だ充分な接着性が得られていないのが実情である。【０００４】  さらに、上記通常の医療用貼付剤は乾燥した皮膚面への接着性が良好である反面、使用後に皮膚面から貼付剤を剥離除去する際に、痛みを伴ったり、繰り返し同一部位に貼付、剥離を繰り返すと物理的刺激が生じることもある。【０００５】  このような剥離除去時の痛みや皮膚刺激を改善するために、例えば、特開平０３−２２０１２０号公報、特開平０６−０２３０２９号公報等に記載されている様に、粘着剤層中に多量の液状可塑剤を含有させたゲル状粘着剤が開発されている。
しかし、この粘着剤を用いた経皮吸収製剤の場合、粘着剤層の保型性を高めることができるが、皮膚への粘着力と、粘着剤の凝集力をバランスさせた製剤設計が困難であるという欠点を有している。また、架橋剤と薬剤が反応して薬剤安定性が悪化する等の欠点も有していた。【０００６】  また、このような皮膚刺激性の点で優れたゲル状粘着剤であっても、粘着剤自身は疎水性であり、湿潤皮膚への粘着力は不十分であった。【０００７】
【特許文献１】（特開平０３−２２０１２０号公報）
【０００８】
【特許文献２】（特開平０６−０２３０２９号公報）
【発明の開示】
【発明が解決しようとする課題】  本発明の目的は、乾燥及び湿潤皮膚に対する粘着力に優れ、かつ剥がすときに皮膚を傷つけない適度の粘着力及び凝集力を有し、皮膚への糊残りもない、皮膚用粘着剤組成物、生体電極用粘着剤組成物及び経皮吸収用粘着剤組成物、並びに、それらを用いた皮膚用テープ、生体電極及び経皮吸収製剤を提供することを目的とし、特に、湿潤皮膚に対する良好な粘着性を有する皮膚用粘着剤組成物を提供することにある。
【課題を解決するための手段】
【０００９】  請求項１記載の皮膚用粘着剤組成物は、アクリル酸５０〜８８重量％、アクリル酸２−エチルヘキシル８〜４０重量％、及び極性モノマー（アクリル酸を除く）１〜４２重量％よりなる成分のみで構成されるアクリル系共重合体１００重量部と多価アルコール１５０〜６００重量部からなる組成物であり、該組成物が金属キレート架橋剤で後架橋されてなることを特徴とする。【００１０】  請求項２記載の皮膚用粘着剤組成物は、前記極性モノマーが、Ｎ−ビニル−２−ピロリドン、酢酸ビニル、アクリル酸メトキシエチル又はアクリル酸２−ヒドロキシエチルより選ばれる少なくとも一種以上であることを特徴とする。【００１１】  請求項３記載の皮膚用粘着剤組成物は、前記多価アルコールが、グリセリン、ジグリセリン、プロピレングリコール、ブチレングリコール、ポリエチレングリコール、及びポリプロピレングリコールよりなる群から選ばれる少なくとも一種以上であることを特徴とする。【００１２】  請求項４記載の皮膚用粘着剤組成物は、前記金属キレート架橋剤が、アルミニウムアセチルアセトネート、水酸化アルミニウムゲル又はアルミニウムグリシネートより選ばれる少なくとも一種以上であることを特徴とする。【００１３】  請求項５記載の生体電極用粘着剤組成物は、請求項１〜４のいずれかに記載の皮膚用粘着剤組成物１００重量部に、水５〜６０重量部及び無機塩０．５〜３０重量部が添加されてなることを特徴とする。【００１４】  請求項６記載の経皮吸収用粘着剤組成物は、請求項１〜４のいずれかに記載の皮膚用粘着剤組成物中に、薬物又は化粧用皮膚有価物が含有されていることを特徴とする。【００１５】  請求項７記載の経皮吸収用粘着剤組成物は、請求項６に記載の経皮吸収用粘着剤組成物１００重量部に、水０．１〜５０重量部が添加されてなることを特徴とする。【００１６】  請求項８記載の経皮吸収用粘着剤組成物は、請求項７記載の経皮吸収用粘着剤組成物に経皮吸収促進剤が添加されてなることを特徴とする。【００１７】  請求項９記載の皮膚用テープは、請求項１〜４のいずれかに記載の皮膚用粘着剤組成物よりなる層が、支持体の少なくとも片面に設けられてなることを特徴とする。【００１８】  請求項１０記載の生体電極は、請求項５に記載の生体電極用組成物よりなる層が、支持体の少なくとも片面に設けられてなることを特徴とする。【００１９】  請求項１１記載の経皮吸収製剤は、請求項６〜８のいずれかに記載の経皮吸収用粘着剤組成物よりなる層が、支持体の少なくとも片面に設けられてなることを特徴とする。
【発明を実施するための最良の形態】
【００２０】  以下、本発明を更に詳細に説明する。
本発明の請求項１記載の皮膚用粘着剤組成物は、アクリル酸５０〜８８重量％、アクリル酸２−エチルヘキシル８〜４０重量％、及び極性モノマー（アクリル酸を除く）１〜４２重量％よりなる成分のみで構成されるアクリル系共重合体１００重量部と多価アルコール１５０〜６００重量部からなる組成物であり、該組成物が金属キレート架橋剤で後架橋されてなる。
上記経皮吸収用粘着剤は、親水性が高いアクリル酸を主モノマーとすることで高い湿潤面粘着性を達成する。上記アクリル酸は、その１部が（例えば、２０〜５０モル％）水酸化ナトリウムなどの塩基により中和されている、いわゆる部分中和アクリル酸であってもよい。【００２１】  上記アクリル酸の共重合体中の割合は５０〜８８重量％であり、好ましくは７０〜８５重量％である。割合が８８重量％を超えると乾湿両皮膚、特に湿潤皮膚への粘着性が弱くなる。また、５０重量％未満では共重合体の疎水性が強すぎ湿潤皮膚に対する高粘着性が発揮できなくなる。【００２２】  本発明においては、上記アクリル系共重合体を構成する第２モノマーとしてアクリル酸２−エチルヘキシルを８〜４０重量％必要とする。アクリル酸２−エチルヘキシルは上記皮膚用粘着剤組成物の粘着物性を向上させることを目的として用いられ、上記皮膚用粘着剤組成物に適度の疎水性を与えるので、アクリル酸（主モノマー）と組み合わせた場合、乾燥、湿潤両皮膚に対する粘着性が向上し、さらには、後述する経皮吸収促進剤、極性が異なる広範囲の薬物等の溶解に好都合となる。
アクリル酸２−エチルヘキシルの共重合体中の割合は８〜４０重量％であり、割合が４０重量％を超えると上記アクリル系共重合体の疎水性が強くなり、上記皮膚用粘着剤組成物の吸水性、湿潤面粘着性、薬物溶解性等が低下する。また８重量％未満では上記皮膚用粘着剤組成物に適度の疎水性を与えることができ難くなる。【００２３】  上記アクリル系共重合体において、アクリル酸２−エチルヘキシルよりアルキル鎖長の短いアクリル酸アルキルエステル、例えば、アクリル酸ブチルを第２モノマーとして使用した場合、共重合体の疎水化が不十分となり、乾燥皮膚に対する粘着性が低下するので不適である。また、アルキル鎖長の長いアクリル酸ドデシルを第２モノマーとして使用した場合、共重合体の疎水性が強くなりすぎてアクリル酸との均一溶液を生成し難く、良好な共重合体を得ることが困難となる。【００２４】  上記アクリル系共重合体においては、第３モノマーとして１〜４２重量％の極性モノマー（但し、アクリル酸は除く）が必要である。上記極性モノマーは、本発明の皮膚用粘着剤組成物の目的とする性質を損なうことなく、更に高い凝集力を得る、さらに粘着剤組成物中への薬物の溶解性を向上させることを目的として使用される。
上記極性モノマーの共重合体中の割合は１〜４２重量％であり、割合が１重量％未満では共重合体に高い凝集力を与えることができなくなり、本発明の皮膚用粘着剤組成物の目的とする再剥離時の糊残りを防止することが困難となる。また、割合が４２重量％を超えると粘着剤組成物の極性が高くなりすぎて皮膚に対する濡れ性が低下し、適当な粘着性が得られなくなる。【００２５】  上記極性モノマーとしては、例えば、Ｎ−ビニル−２−ピロリドン、アクリル酸２−ヒドロキシエチル、酢酸ビニル、アクリル酸メトキシエチル、アクリルアミド、等が挙げられる。これらは単独で用いられても併用されてもよく、請求項２記載の皮膚用粘着剤組成物においては、Ｎ−ビニル−２−ピロリドン又はアクリル酸２−ヒドロキシエチル酢酸ビニル、アクリル酸メトキシエチルより選ばれる少なくとも一種以上が用いられる。
極性モノマーとしてこれらのモノマーを用いることで、上記アクリル系共重合体の凝集力が適度に高まり、皮膚用粘着剤組成物としての凝集力と粘着力のバランスがますます良好となる。また、経皮吸収用粘着剤組成物として用いる場合には薬物の粘着剤への溶解性が高まりきわめて好都合である。【００２６】  上記アクリル系共重合体はそれ自身では硬すぎて良好な粘着物性を有しない。本発明の皮膚用粘着剤組成物を得るためには、上記共重合体１００重量部に対し、可塑剤として多価アルコールを１５０〜６００重量部添加し、さらに共重合体を金属キレート化合物で後架橋する必要がある。そのことにより乾燥、湿潤両面に良好な粘着性を有し、しかも十分な凝集力を有する粘着剤組成物となる。上記多価アルコールの添加量が１５０重量部未満であると十分な可塑化作用を示さず粘着性が弱くなりすぎ、６００重量部を超えると共重合体が過剰に可塑化されての凝集力と粘着力のバランスを取りにくくなる。【００２７】  上記多価アルコールとしては、例えば、グリセリン、ジグリセリン、プロピレングリコール、ブチレングリコール、ポリエチレングリコール、ポリプロピレングリコール等が挙げられ、これらは単独で用いられても併用されてもよい（請求項３）。【００２８】  上記金属キレート化合物は、上記アクリル系共重合体をイオン架橋するために用いられる。本発明の皮膚用粘着剤組成物が目的とする適度の凝集力と粘着性を得るためには、金属キレート化合物が共重合体１００重量部に対し０．０５〜２．０重量部添加されるのが好ましい。
上記金属キレート化合物としては、例えば、アルミニウムアセチルアセトネート、アルミニウムグリシネート、水酸化アルミニウムゲル等が挙げられ、これらは単独で用いられても併用されてもよい（請求項４）。【００２９】上記金属キレート化合物を用いて共重合体と多価アルコールの混合物を後架橋させた組成物は乾湿両皮膚への粘着性に優れ、例えば、該組成物を使用した皮膚用テープは、汗をかいた皮膚、あるいは貼付後の水仕事においても剥がれず、皮膚刺激性などに優れるので、ドレッシング、絆創膏等の医療用途に好適に用いられる。
上記皮膚用テープは、請求項１〜４のいずれかに記載の皮膚用粘着剤組成物よりなる層が、支持体の少なくとも片面に設けられてなる（請求項９）。【００３０】  請求項５記載の生体電極用粘着剤組成物は、請求項１〜４の皮膚用粘着剤組成物１００重量部に対し、水５〜６０重量部及び無機塩０．５〜３０重量部を添加することにより、導電性、皮膚粘着性、低皮膚刺激性等のバランスの取れた導電性粘着剤組成物となり、生体電極用として好適に用いられる。【００３１】  水の添加量は、５重量部未満であると導電性が不十分となり、６０重量部を超えると粘着剤組成物の剛性が不足し機械的強度が落ちるという欠点が生じるとともに粘着性も低下する。
上記無機塩は、導電性付与のために生体電極用粘着剤組成物には不可欠であり、例えば、塩化ナトリウム、塩化カリウム、硝酸ナトリウム、塩化カルシウム等が挙げられる。
上記無機塩の添加量は、０．５重量部未満であると導電性が不十分となり、３０重量部を超えると無機塩の結晶が析出して粘着剤組成物の粘着性が低下する。【００３２】  上記生体電極用粘着剤組成物は、導電性粘着剤層として成型され、心電計、筋電計等の生体電極として用いられる。上記導電性粘着剤層の厚さは、１００〜１０００μｍが好ましい。
請求項１０記載の生体電極は、請求項５記載の生体電極用粘着剤組成物よりなる層が、支持体の少なくとも片面に設けられてなる。【００３３】  請求項６記載の経皮吸収用粘着剤組成物は、請求項１〜４のいずれかに記載の皮膚用粘着剤組成物中に、薬物又は化粧用皮膚有価物が含有されている。
上記薬物としては、例えば、５−ＦＵ等の制ガン剤、塩酸グラニセトロン等の制吐剤、解熱鎮痛消炎薬、骨格筋弛緩薬、抗パーキンソン薬、抗ヒスタミン薬、強心薬、不整脈用薬、血圧降下薬、血管収縮薬、冠血管拡張薬、末梢血管拡張薬、各種ホルモン類、各種ビタミン類等が挙げられる。
上記薬物の添加量は、適度な粘着力、凝集力及び薬効を得るため、経皮吸収用粘着剤組成物中０．０５〜４０重量％が好適である。
また、上記経皮吸収用粘着剤組成物は、特に親水性薬物の高い飽和溶解度を実現するものであり、その結果、高い薬物経皮吸収性を達成する。【００３４】上記化粧用皮膚有価物としては、例えば、油溶性甘草エキス等の美白成分；酢酸レチノール、パルミチン酸レチノール等の抗しわ成分；ビタミンＥ、カプサイン等の血行促進成分；ビタミンＤ２、ビタミンＤ３、ビタミンＫ等のビタミン類；ヒアルロン酸などの保湿成分などが挙げられる。これらの化粧用皮膚有価物の含有量は、その用途に応じて適宜決定される。【００３５】  請求項７に記載の経皮吸収用粘着剤組成物は、請求項６記載の経皮吸収用粘着剤組成物１００重量部に、水０．１〜５０重量部を添加することにより、皮膚粘着性、低皮膚刺激性、親水性皮膚有価物の経皮吸収性等、バランスの取れた粘着剤組成物となり、経皮吸収用として好適に用いられる。
水の添加量は、０．１重量部未満であると親水性皮膚有価物の溶解性が不十分でその結果、経皮吸収性が不十分となる。５０重量部を超えると粘着剤組成物の剛性が不足し機械的強度が落ちるという欠点が生じるとともに粘着性も低下する。【００３６】  請求項８に記載の経皮吸収用粘着剤組成物は、請求項７記載の経皮吸収用粘着剤組成物に経皮吸収促進剤が添加されている。
上記経皮吸収促進剤としては、例えば、メンソール、カンフル、セチルアルコール等のアルコール類；パルミチン酸イソプロピル、ミリスチン酸イソプロピル等の脂肪酸エステル；モノラウリン酸グリセリン、モノオレイン酸グリセリン等のグリセリンエステル；ラウリン酸ジエタノールアミド等の酸アミド；ポリエチレングリコールジラウリルエーテル等の中性界面活性剤などが挙げられる。
上記経皮吸収促進剤の添加量は、少なすぎると経皮吸収効果が向上せず、多すぎると粘着性が低下するので、前記アクリル系共重合体１００重量部に対して３〜４０重量部が好ましい。【００３７】  本発明に使用されるアクリル系共重合体は、例えば、前記モノマー（アクリル酸、アクリル酸２−エチルヘキシル及び極性モノマーのみ）を用いて、ラジカル重合により作製することができる。重合方法としては、例えば、溶液重合、懸濁重合等が採用可能である。特に、溶液重合は分子量分布が比較的狭く、粘着力のバラツキが小さい点で良好である。
本発明の、皮膚用テープ（例えば、ドレッシング、絆創膏等）、生体電極あるいは経皮吸収製剤を作製するには、例えば、上記共重合体溶液に多価アルコール及び架橋剤（金属キレート化合物）を添加し、その他の成分（水、無機塩、薬物又は化粧用有価物質、経皮吸収促進剤等）を適宜目的に応じて加え（但し、水は予め重合溶媒中に含有されていてもよい）、支持体上にナイフコーター、ロールコーター等で塗布し、オーブン温度５０〜１００℃で、１〜１０分乾燥して前記粘着剤組成物よりなる層（粘着剤組成物層）を形成したり、一旦、剥離紙上に粘着剤組成物層を形成後、粘着剤組成物層が支持体に接するようにラミネートすればよい。
また、上記粘着剤組成物中に所定量の水を残存させる場合は、塗布・乾燥温度、乾燥時間を調整すればよい。【００３７】  上記粘着剤組成物層の乾燥後の厚さは、皮膚用テープ（例えば、ドレッシング、絆創膏等）及び経皮吸収製剤の場合は３０〜１２０μｍが好ましい。３０μｍ未満では粘着力が弱くなり、一方、１２０μｍを超えると粘着剤の塗布及び乾燥が困難となる。
また、生体電極の場合は１００〜１０００μｍが好ましい。【００３８】  上記支持体としては、厚さ１０〜１００μｍのプラスチックス製成形体が好適であり、織布、不織布、多孔性膜、フィルム、シート等の形態を取りうる。織布、不織布及び多孔性膜は水蒸気透過性が良好な点で、フィルム及びシートはバクテリア遮蔽性及び防水性が良好な点で好適である。
【発明の効果】
【００３９】    本発明の皮膚用粘着剤組成物は、アクリル酸５０〜８８重量％、アクリル酸２−エチルヘキシル８〜４０重量％、及び極性モノマー（アクリル酸を除く）１〜４２重量％よりなる成分のみで構成されるアクリル系共重合体１００重量部と多価アルコール１５０〜６００重量部からなる組成物であり、該組成物が金属キレート架橋剤で後架橋されてなることを特徴とする。
本発明の皮膚用粘着剤組成物は上記構成となされるので、乾燥及び湿潤皮膚に対する粘着力、特に、湿潤皮膚に対する粘着力に優れ、かつ剥がすときに皮膚を傷つけない適度の粘着力及び凝集力を有し、皮膚への糊残りもない。
また、その他成分（水、無機塩、薬物又は化粧用有価物質、経皮吸収促進剤等）を適宜目的に応じて加えることにより、生体電極用粘着剤組成物及び経皮吸収用粘着剤組成物として使用でき、さらには、それらを用いた皮膚用テープ、生体電極及び経皮吸収製剤を提供することができる。
【実施例】
【００４０】  以下に本発明を実施例を示し、さらに具体的に説明するが、本発明はこれらによって限定されるものではない。
以下の実施例及び比較例において「部」とあるのは、特に断らない限り、重量部を表す。【００４１】（実施例及び比較例用共重合体の製造−１；水−アセトン混合溶媒を用いる重合）
重合溶媒としては水−アセトン１：１（容積比）の混合溶媒２０００ｍｌ、重合開始剤としてはパラオキシ硫酸カリウムとピロ亜硫酸カリウムの２：１混合物０．３ｇを１０％水溶液として用いた。下記表１に示す各モノマー所定量（ｇ）と上記重合溶媒を３リットル反応容器内に仕込み、反応容器内を窒素置換した後、７５℃で１０時間、重合開始剤を分割添加して重合反応を行った。【００４２】
【表１】
2006290858.tif 000002
【００４３】（比較例用共重合体の製造−２；親油性アクリル粘着剤の重合）
重合溶媒としては酢酸エチル１５００ｍｌ、重合開始剤としてはアゾビスイソブチロニトリル０．３ｇを１０％酢酸エチル溶液として用いた。モノマーとしてはアクリル酸２−エチルヘキシル４７５ｇとアクリル酸２５ｇを、３リットル反応容器内に仕込み、反応容器内を窒素置換した後、７５℃で１０時間重合開始剤を分割添加して重合反応を行った。得られた共重合体を比較共重合体４とする。【００４４】実施例１〜５、比較例１〜６
（基本的粘着物性の評価）
固形分１０ｇを含む共重合体溶液、多価アルコール、０．１５ｇの架橋剤（アルミニウムアセチルアセトネートを４％ＴＨＦ溶液として使用）を良く混合した。次いで、ポリエチレンテレフタレートフィルム上に粘着剤組成物層の乾燥厚さが１００μｍになるよう設定したナイフコーターを使用して、得られた組成物溶液を塗布し、温度９０℃で３０分間溶媒を乾燥させて粘着シートを作製した。本シートから幅１．２ｃｍのテープを作製し、ベークライト板、及び湿ベークライト板（ベークライト表面をＮｏ．３サンドペーパーで疎面化して凹凸をつけ凹面に水を張って供試）へ貼付し、加重３００ｇのローラーを１往復させて密着させた後、１８０°方向に３００ｍｍ／ｍｉｎの速度で剥離し、その際の剥離力を測定した。また、湿ベークライト板剥離後の糊残りをも観察し凝集力を評価した。
得られた結果を表２に示す。【００４５】
【表２】
2006290858.tif 000003
【００４６】実施例６〜１０、比較例７、８
（電極用粘着剤物性の評価）
固形分１０ｇを含む共重合体溶液、３０ｇのグリセリンないしは５０ｇのＰＥＧ６００、０．１５ｇの架橋剤（アルミニウムアセチルアセトネートを４％ＴＨＦ溶液として使用）、並びに、０．７ｇと１０ｇの塩化ナトリウムを良く混合した。次いで、ポリエチレンテレフタレートフィルム上に粘着剤組成物層の乾燥厚さが５００μｍになるよう設定したナイフコーターを使用して、得られた組成物溶液を塗布し、所定温度及び所定時間で溶媒を乾燥させて粘着シートを作製した。得られた粘着シートを直径３ｃｍに打ち抜き試料とした。試料上に直径０．５ｍｍ、長さ２０ｍｍの線状の白金電極２本を１ｃｍの間隔で平行に対峙させてガルバノスタットを用いて直流０．２ｍＡを流すときの抵抗値を求めた。同時に市販の心電計用生体電極を用いて比較試料とした。また皮膚貼付性を評価するため試料を２４時間上腕部に貼付し観察した。結果を表３に示す。【００４７】
【表３】
2006290858.tif 000004
上記結果より、本発明の生体電極用粘着剤組成物は、貼付性、導電性に優れ、生体電極用に適切な性質を有していることが分かる。【００４８】実施例１１〜１５、比較例９〜１１
（粘着剤組成物の評価）
共重合体１、２、比較共重合体４に関して、５−ＦＵおよび塩酸グラニセトロンをモデル薬物として用い、各種共重合体よりなる粘着剤組成物中での薬物溶解性を試験した。
共重合体溶液、グリセリン、アルミニウムアセチルアセトネート、５−ＦＵまたは塩酸グラニセトロンを混和して支持体上に流延し、溶媒を８０℃、１０分加熱（実施例１１、１２，１４、１５、及び比較例１１）並びに、９０℃、５分加熱（実施例１３、及び比較例９，１０）により除去して試料を作製した。（経皮吸収粘着剤層の厚さ；１００μｍ）さらに経皮吸収促進剤として１−メントール、セチルアルコールを添加した試料も作成した。
得られた薬物入り試料を室温で４週間保存し結晶析出の有無を観察した。さらに上腕部に２４時間貼付した後、粘着剤組成物の物性を観察した。
結果を４表および５表に示す。【００４９】
【表４】
2006290858.tif 000005
【００５０】
【表５】
2006290858.tif 000006
【００５１】実施例１６〜１９、比較例１２〜１４
（５−ＦＵ及び塩酸グラニセトロンのＩｎ  ｖｉｔｒｏ経皮吸収性評価）
実施例１１、１２，１４及び１５、比較例９、１０及び１１に用いた薬物入りシートを用いてＩｎ  ｖｉｔｒｏ経皮吸収試験を実施した。
上記６試料を用いてラット皮膚透過試験を行った。拡散断面積は３．１４ｃｍ２のＦｒａｎｚ型拡散セルを用いて試験を行った。透過膜としてはウイスター系雄性ラット腹部皮膚を剃毛して用い、レセプター溶液には、生理的食塩水を用いた。ラット皮膚の角質側にサンプルを貼付し、その後一定時間ごとに１００μｌのレセプター溶液を採取しラット皮膚を拡散し、レセプターに移行する薬物の濃度を高速液体クロマトグラフ（ＨＰＬＣ）を用いて測定した。【００５２】（ＨＰＬＣ測定条件）
カラム：      ＯＤＳ型逆相分配カラム。
移動相：  ５ＦＵ――リン酸バッファー（ｐＨ３．０）＋アセトニトリル
（９９：１、体積比）
塩酸グラニセトロン―同上        （２０：８０、体積比）
流速：    ５ＦＵ：  ０．５ｍｌ／ｍｉｎ
塩酸グラニセトロン：  １．０ｍｌ／ｍｉｎ
検出：    ５ＦＵ：  ２６０ｎｍの紫外光
塩酸グラニセトロン：  ２４０ｎｍの紫外光【００５３】（Ｉｎ  ｖｉｔｒｏ経皮吸収試験結果）
得られた結果を図１（５ＦＵ）及び図２（塩酸グラニセトロン）に示す。
【図面の簡単な説明】
【図１】  ５ＦＵの経皮吸収をラット皮膚を用い評価した結果のグラフ
【図２】  塩酸グラニセトロンの経皮吸収をラット皮膚を用い評価した結果のグラフ
【図１】
2006290858.tif 000007
【図２】
2006290858.tif 000008